aアルミナ粉末又はアルミナ水和物粉末、bカーボン粉末、c硫黄化合物、並びに、d後記の還元窒化温度下でアルミナと共融解し得るアルカリ土類金属化合物又は希土類金属化合物を含み、前記アルミナ粉末又はアルミナ水和物粉末100質量部アルミナ換算に対して、前記硫黄化合物を硫黄S換算で0.1質量部~3質量部、前記アルカリ土類金属化合物又は希土類金属化合物を酸化物換算で0.1質量部~10質量部含有する組成物を、1300°C~1750°Cの温度で還元窒化することを特徴とする窒化アルミニウム粉末の製造方法。前記組成物が、さらにアルミナ粉末又はアルミナ水和物粉末100質量部アルミナ換算に対して、ナトリウム化合物を酸化物Na2O換算で0.1質量部~3質量部含有する、請求項1に記載の窒化アルミニウム粉末の製造方法。従って、本発明の目的は、還元窒化法による窒化アルミニウム粉末の製造方法において、還元窒化における反応速度が極めて速く、しかも、得られる窒化アルミニウム粉末中のSi不純物量が少ない窒化アルミニウム粉末の製造方法に関するものである。本発明者らは、上記課題を解決すべく鋭意研究を行った結果、アルミナ粉末及びカーボン粉末と共に、特定の温度でアルミナと共融解し得るアルカリ土類金属化合物又は希土類金属化合物及び硫黄化合物を併用して還元窒化することによって、前記目的を達成し得ることを見出し、本発明を完成するに至った。すなわち、本発明は、aアルミナ粉末又はアルミナ水和物粉末以下、アルミナ等ともいう、bカーボン粉末、c硫黄化合物、並びに、d後記の還元窒化温度下でアルミナと共融解し得るアルカリ土類金属化合物又は希土類金属化合物以下、窒化助剤ともいうを含み、前記アルミナ粉末又はアルミナ水和物粉末100質量部アルミナ換算に対して、前記硫黄化合物を硫黄S換算で0.1質量部~3質量部、前記アルカリ土類金属化合物又は希土類金属化合物を酸化物換算で0.1質量部~10質量部含有する組成物を、1300°C~1750°Cの温度で還元窒化することを特徴とする窒化アルミニウム粉末の製造方法を提供するものである。本発明の製造方法によれば、還元窒化に供する原料組成に硫黄化合物を存在させることにより、焼結体用途に最適な、Si不純物量の少ない窒化アルミニウム粉末を極めて効率よく得ることができる。本発明で得られる窒化アルミニウム粉末は、Si不純物量が少ないため、窒化アルミニウム粉末より製造される窒化アルミニウム焼結体は高い熱伝導率を有する。本発明の製造方法により、極めて速い速度で窒化可能で、前記のような特性を有する窒化アルミニウム粉末が得られる作用機構として、本発明者らは、以下のように推定している。本発明の方法においては、アルミナ等とカーボン粉末、アルカリ土類金属化合物又は希土類金属化合物と共に硫黄化合物を使用する。高温でアルミナとアルカリ土類金属化合物又は希土類金属化合物は反応し、液相を形成する。この液相の存在が窒化速度を著しく向上させると同時にSi元素をトラップし、前記黄化合物はこのトラップされたSi元素と反応し、Si-S化合物を形成する。そして、蒸気圧の高いSi-S化合物は容易に飛散し、得られる窒化アルミニウム粉末のSi不純物量を少なくすることが可能となる。尚、還元窒化法による窒化アルミニウム粉末の製造方法において、短時間で焼成を簡潔させる目的で、アルミナと、イオウ含有量が0.5重量以下であるカーボンとの混合粉末を、窒素を含む雰囲気中にて約1300°C~約1700°Cで焼成して窒化アルミニウム粉末を製造する方法が開示されている特許文献2参照。しかしながら、かかる先行文献においては、硫黄化合物のSi不純物量の低減効果に関して意識が無く、また、窒化助剤との併用において、窒化速度向上効果は非常に小さく、焼成の短時間化は期待することができない。本発明の製造方法は、アルミナ粉末又はアルミナ水和物粉末、カーボン粉末に、硫黄化合物、および、特定の温度でアルミナと共融解し得るアルカリ土類金属化合物又は希土類金属化合物を含有する混合粉末を、特定の温度下に、且つ、アルミナまたはアルミナ水和物に対する硫黄化合物、および、特定の温度でアルミナと共融解し得るアルカリ土類金属化合物又は希土類金属化合物の存在量を調整して還元窒化することを特徴とする。本発明について、以下に詳細に説明する。アルミナ粉末またはアルミナ水和物粉末本発明の窒化アルミニウム粉末の出発原料として用いるアルミナ粉末は、アルミナ又はその水和物が特に制限無く使用される。アルミナ粉末は、α、γ、θ、δ、η、κ、χ等の結晶構造を持つアルミナやベーマイトやダイアスポア、ギブサイト、バイヤライト、トーダイトなど加熱により脱水転移して最終的に全部又は一部がα-アルミナに転移するアルミナ水和物が全て利用可能である。これらは単独或いは種類の異なるものが混合された状態で用いても良いが、特に反応活性が高く、制御が容易なα-アルミナ、γ-アルミナ、ベーマイトが好適に用いられる。本発明において、上記アルミナ粉末の粒子径は特に制限されないが、αアルミナの場合は特に、2μm以下の粒子径を有するものが好ましい。カーボン粉末本発明で用いるカーボン粉末は、カーボンブラック、黒鉛粉末が使用できる。上記カーボンブラックとしては、ファーネス法、チャンネル法などのカーボンブラックおよび、アセチレンブラックが使用できる。これらのカーボン粉末の比表面積は、任意であるが0.01m2/gから500m2/gのものを用いるのが好ましい。上記カーボン粉末の配合量は特に制限されないが、アルミナ粉末又はアルミナ水和物粉末100質量部アルミナ換算に対して、36質量部~100質量部であることが好ましい。カーボン粉末の混合比が前記範囲より低い場合、窒化反応が完結しなかったり、反応速度が遅くなったりすることがある。また、カーボン粉末の使用量を前記範囲より多くすると、経済的でない。また、本発明の効果を損なわない範囲で、フェノール樹脂、メラミン樹脂、エポキシ樹脂、フランフェノール樹脂等の合成樹脂縮合物やピッチ、タール等の炭化水素化合物や、セルロース、ショ糖、ポリ塩化ビニリデン、ポリフェニレン等の有機化合物などのカーボン源、水素、一酸化炭素、アンモニアなどの還元性ガスを併用することもできる。硫黄化合物本発明において、硫黄化合物は、還元窒化反応において、原料中に含まれるSi不純物と反応し、得られる窒化アルミニウム粉末のSi不純物量を低減する機能を有するものである。上記硫黄化合物としては、還元窒化反応に悪影響を与えないものであれば、公知の硫黄化合物が特に制限無く使用される。例えば、硫酸カルシウム、硫酸ナトリウム、H2S、SO2、CS2、P2S5、SOCl2等である。上記硫黄化合物は、単独の化合物を使用してもよいが、複数種の化合物を組み合わせて用いることもできる。また、上記硫黄化合物としては、還元窒化中に前記例示した硫黄化合物を生成するものを含む。本発明において、硫黄化合物は、還元窒化反応において存在していれば、その由来は特に制限されない。最も代表的な態様は、前記アルミナ粉末、カーボン粉末、窒化助剤と共に、硫黄化合物を混合して存在させる方法であるが、使用量の一部又は全部を、原料となるアルミナ粉末、カーボン粉末、窒化助剤に含有した状態で還元窒化反応に供してもよい。具体的には、所定量の硫黄化合物を含有するアルミナ粉末を使用してもよいし、所定量の硫黄化合物を含有するカーボン粉末、或いは、窒化助剤を使用することにより、硫黄化合物を反応系に存在せしめてもよい。なお、その場合の硫黄は、元素型硫黄、無機化合物又は有機硫黄化合物のような1種類以上の形態で存在することができる前記硫黄化合物を混合して使用する場合、その粒子径は特に制限されないが、特に、0.01μm~100μmが好ましく、0.1μm~30μmがさらに好ましい。本発明において、硫黄化合物は、アルミナ粉末100質量部アルミナ換算に対して、硫黄S換算で、0.1~3質量部、好ましくは、0.1~2質量部、さらに好ましくは0.1~1質量部の割合で存在させる。即ち、硫黄化合物の割合が、0.1質量部未満の場合、Si不純物の飛散量が少なくなり、Si不純物量の多い窒化アルミニウム粉末は得ることができない。また、硫黄化合物の含有量が3質量部より多い場合は反応中に揮散する硫黄による装置の汚染が問題となることがある。本発明において、前記組成物に、ナトリウム化合物を添加することもできる。かかるナトリウム化合物は、得られる窒化アルミニウム粉末の粒界内炭素の含有量を低減する効果を有し、これにより、窒化アルミニウム粉末に残存する粒界内炭素による窒化アルミニウム焼結体の熱伝導率の低下を防止することができる。上記ナトリウム化合物による粒界内炭素の低減は、生成する窒化アルミニウム粉末に粒界内炭素として残存する炭素に対して、窒化助剤により形成される液相で作用し、アルミナ或いは生成した窒化アルミニウムの粒界に存在する酸素による酸化分解を促進するものと推定される。上記ナトリウム化合物としては、還元窒化反応に悪影響を与えないものであれば、公知のナトリウム化合物が特に制限無く使用される。例えば、酸化ナトリウム、炭酸水素ナトリウム、炭酸ナトリウム、硝酸ナトリウム、アルミン酸ナトリウム、水酸化ナトリウム、ステアリン酸ナトリウム、フッ化ナトリウム、酢酸ナトリウム等である。上記ナトリウム化合物は、単独の化合物を使用してもよいが、複数種の化合物を組み合わせて用いることもできる。また、上記ナトリウム化合物としては、還元窒化中に前記例示したナトリウム化合物を生成するものを含む。上記ナトリウム化合物は、還元窒化反応において存在していれば、その由来は特に制限されない。最も代表的な態様は、前記アルミナ粉末、カーボン粉末、硫黄化合物、窒化助剤と共に、ナトリウム化合物を混合して存在させる方法であるが、使用量の一部又は全部を、原料となるアルミナ粉末、カーボン粉末、硫黄化合物、窒化助剤に含有した状態で還元窒化反応に供してもよい。具体的には、所定量のナトリウム化合物を含有するアルミナ粉末を使用してもよいし、所定量のナトリウム化合物を含有するカーボン粉末、或いは、硫黄化合物、窒化助剤を使用することにより、ナトリウム化合物を反応系に存在せしめてもよい。前記ナトリウム化合物を混合して使用する場合、その粒子径は特に制限されないが、特に、0.01μm~100μmが好ましく、0.1μm~30μmがさらに好ましい。本発明において、ナトリウム化合物は、アルミナ粉末100質量部アルミナ換算に対して、酸化物Na2O換算で、0.1~3質量部、好ましくは、0.1~1質量部の割合で存在させることが好ましい。即ち、ナトリウム化合物の割合が、0.1質量部未満の場合、得られる窒化アルミニウム粉末の粒界内炭素の量の低減効果は得られず、また、ナトリウム化合物の含有量が3質量部より多い場合は、さらなる粒界内炭素の量の低減効果が得られないばかりでなく、反応中に揮散するナトリウムによる装置の汚染が問題となることがある。アルカリ土類金属化合物又は希土類金属化合物本発明で用いる窒化助剤は、還元窒化反応において、一部又は全部のアルミナ粉末と共融解し、還元窒化反応を促進するためのものである。上記窒化助剤としてのアルカリ土類金属化合物又は希土類金属化合物は、例えば、アルカリ土類金属又は希土類金属の酸化物、炭酸化物、水酸化物、酢酸化物、炭化物、フッ化物が挙げられる。上記アルカリ土類金属の例としては、カルシウム、ストロンチウム、バリウム、マグネシウム等が挙げられ、上記希土類金属の例としては、イットリウム、ランタン、セリウム、プラセオジム、テルビウム等を挙げることができる。酸化物としては、酸化カルシウム、酸化ストロンチウム、酸化イットリウム、酸化ランタン、また、フッ化物としては、フッ化カルシウムが代表的である。上記アルカリ土類金属化合物又は希土類金属化合物は、単独の化合物を使用してもよいが、複数種の化合物を組み合わせて用いることもできる。尚、上記アルカリ土類金属化合物又は希土類金属化合物としては、還元窒化中に前記例示したアルカリ土類金属化合物又は希土類金属化合物を生成するものを含む。本発明において、窒化助剤としては、得られる窒化アルミニウム粉末のSi含有量が少なく、さらに得られた窒化アルミニウム粉末から作製される焼結体の熱伝導率が高くなる傾向にあるアルカリ土類金属化合物が特に好ましい。本発明において、前記アルカリ土類金属化合物又は希土類金属化合物の粒子径は特に制限されないが、0.01μm~100μmが好ましく、0.1μm~30μmがさらに好ましい。また、前記アルカリ土類金属化合物又は希土類金属化合物の比表面積は特に制限されないが、特に、0.01m2/g~500.0m2/gが好ましく、0.1m2/g~100.0m2/gがさらに好ましい。上記窒化助剤は、上記の中から、後述する還元窒化反応で採用される温度において共融解物を生成し得るものを選択して使用すればよい。上記アルカリ土類金属化合物又は希土類金属化合物の配合量は、アルミナ粉末又はアルミナ水和物粉末100質量部アルミナ換算に対して、酸化物換算で、0.1質量部~10質量部、好ましくは0.2質量部~5質量部、さらに好ましくは、0.5質量部~3質量部である。アルカリ土類金属化合物又は希土類金属化合物の混合比が前記範囲より低い場合、反応速度向上効果が小さい。また、アルカリ土類金属化合物又は希土類金属化合物の使用量を前記範囲より多くすると、生成する窒化アルミニウム粉末中に含有のSi不純物量が増加してしまう。原料混合本発明において、アルミナ等、カーボン粉末、硫黄化合物、窒化助剤を混合する方法としては、アルミナ等、カーボン粉末、硫黄化合物、アルカリ土類金属化合物又は希土類金属化合物が均一になるような方法であれば、湿式乾式問わず、いずれの方法でも良いが、通常混合手段はブレンダー、ミキサー、ボールミルによる混合が好適である。還元窒化本発明の窒化アルミニウム粉末の製造方法において、還元窒化は、アルミナ等と硫黄化合物、アルカリ土類金属化合物又は希土類金属化合物を窒素流通下、カーボン及び還元性ガスの存在下で、1300~1750°C、好ましくは1400°C~1730°C、さらに好ましくは1550°C~1700°Cの温度で、窒化が完了するために必要な時間、具体的には、0.05~10時間、好ましくは0.1~4時間、さらに好ましくは0.1~1時間焼成することにより実施される。この場合、昇温速度は、いかなる速度でもよく、また、昇温途中にいかなる保持時間をとってもよいが、一般には、5~20°C/分が好ましい。上記焼成温度が1300°C未満では、還元窒化反応がほとんど起こらない。一方、上記焼成温度が1750°Cを超えると、窒化アルミニウム粒子間にSi不純物がトラップされやすい傾向にあり、硫黄化合物をもってしても飛散させることが困難となり、Si不純物量の少ない窒化アルミニウム粉末は得られない。また、1800°Cを超える温度では、熱伝導率の低い酸窒化物が生成してしまう。上記還元窒化の時間が0.05時間未満では、窒化反応が完結しないことがあり、一方、還元窒化の時間が10時間を越えると、経済的でない。前記還元窒化を行う方法としては、アルミナ等、カーボン粉末、硫黄化合物、アルカリ土類金属化合物又は希土類金属化合物との混合粉末中に、窒素が十分に拡散するような方法であればいずれの方法でも良く、例えば、上記混合粉末をカーボン製のセッター等に充填し窒素を流通させる方法、ロータリーキルンを用いる方法、流動層を用いる方法、竪型管状炉を用いる方法がある。これらのうち、カーボン製のセッター等に充填し窒素を流通させる方法が好適である。また、混合粉末を造粒し窒素を効率よく流通させることも出来る。上記方法における造粒体は、圧縮造粒、押し出し造粒、転動造粒、噴霧造粒など、公知の造粒方法は何等制限なく採用して作製できる。また、造粒体作製時に必要に応じて使用される界面活性剤、ならびに、バインダーは、本発明の効果を妨げない範囲で、公知のものが何等制限なく使用される。例えば、界面活性剤として、脂肪酸塩、硫酸エステル塩、スルホン酸塩、リン酸エステル塩、第4級アンモニウム塩、アルキルベタイン、アルキルアミドベタイン、ポリオキシエチレンアルキルエーテル、ポリオキシエチレンアルキルフェノールエーテル、ポリオキシエチレンアルキルアミノエーテル、ポリエチレングリコール脂肪酸エステル、ペンタエリストール脂肪酸エステル、ソルビタン脂肪酸エステル、ポリオキソエチレンソルビタン脂肪酸エステル、脂肪酸アルカノールアミドなどが挙げられ、バインダーとしては、ポリビニルアルコール、アルギン酸塩、砂糖、セルロースエーテル、デキストリン、でんぷん、糖蜜、ポリビニルピオリドンなどが挙げられる。酸化処理本発明において、反応後の窒化アルミニウム粉末は余剰のカーボン粉末を含んでいるため、脱炭素処理を行うのが好ましい。脱炭素処理は高温で、酸化性ガスを用いて余剰のカーボン粉末を燃焼する方法が一般的である。脱炭素処理を行う際の酸化性ガスとしては、空気、酸素、など炭素を除去できるガスならば何等制限無く採用できるが、経済性や得られる窒化アルミニウムの酸素濃度を考慮して、空気が好適である。また、処理温度は一般的に500~900°Cがよく、脱炭素の効率と窒化アルミニウム表面の過剰酸化を考慮して、600~750°Cが好適である。酸化温度が高すぎると窒化アルミニウム粉末の表面が過剰に酸化され、目的とする粉末が得られ難い傾向があるので適当な酸化温度と時間を選択するのが好ましい。本発明の方法を採用することにより、極めて効率よく、Si不純物量が少ないため高い熱伝導率を有する焼結体を得ることのできる、窒化アルミニウム粉末を得ることができる。後処理本発明において、酸化後の窒化アルミニウム粉末は、必要に応じて粉砕、分級を実施することができる。さらに、本発明の窒化アルミニウム粉末は、次いで成形され、更に、焼成することによって窒化アルミニウム焼結体が得られる。そのための方法には公知の方法が特に制限なく採用されるが、具体例を挙げると、原料窒化アルミニウム粉末に、焼結助剤粉末を1~10重量部の範囲で添加し、更には必要に応じて有機バインダー、可塑剤、分散剤などを添加し、遊星ボールなどで混合機によって、乾式または湿式により混合したものを、例えば、ドクターブレード法、プレス成形法、押出し成形法、射出成形法などによって成形することが好ましい。本発明において、前記有機バインダーによって成形された場合、その成形体は、焼成に先立ち、脱脂処理を行うのが一般的である。上記脱脂処理の条件は、公知の条件が特に制限なく採用されるが、例えば、酸化性雰囲気下或いは非酸化性雰囲気下で、温度300~1000°Cで1~10時間処理する方法が一般的である。焼成は、公知の焼成条件が特に制限なく採用されるが、例えば、上記脱脂体を、窒素などの非酸化性雰囲気下で温度1600~1900°C、好ましくは1650~1850°C、さらに好ましくは1680~1820°Cで1~100時間、好ましくは2~50時間、更に好ましくは2~30時間で焼成を行うことが好ましい。以下、本発明を更に具体的に説明するが、本発明はこれらの実施例に限定されるものではない。実施例および比較例における各種物性は、下記の方法により測定した。1平均粒子径アルミナ等、硫黄化合物、アルカリ土類金属化合物あるいは希土類金属化合物の平均粒子径は、試料をホモジナイザーにてピロリン酸ソーダ水溶液中に分散させ、レーザー回折粒度分布装置日機装株式会社製MICROTRACHRAにて測定した。2比表面積アルミナ等、カーボン粉末、硫黄化合物、アルカリ土類金属化合物または希土類金属化合物の比表面積は、島津製作所製流動式表面積自動測定装置フローソーブ2300形を用いてN2吸着によるBET法により求めた。3原料硫黄含有量カーボン粉末の硫黄含有量は、試料を酸化分解後、酸を加え加熱分解し、島津製作所製ICPS-7510を用いてICP発光分光分析法により測定した。4窒化率焼成窒化したサンプルの窒化率は、回折X線XRDにより測定した。あらかじめ標準試料アルミナ、窒化アルミニウムを使用して検量線を作成し、該検量線を用いて、サンプルの窒化率を算出した。5窒化アルミニウム粉末中のイットリア濃度窒化アルミニウム粉末中のイットリア濃度は、蛍光X線XRFにより測定した。6窒化アルミニウム粉末中のSi不純物量窒化アルミニウム粉末中のSi不純物量は、試料に酸を加え加熱分解し、島津製作所製ICPS-7510を用いてICP発光分光分析法により測定した。7窒化アルミニウム焼結体の熱伝導率京都電子工業製LFA-502を用いてレーザーフラッシュ法により熱伝導率を測定した。8窒化アルミニウム粉末中の炭素含有量窒化アルミニウム粉末中の炭素含有量は、堀場製作所製金属中炭素分析装置EMIA-110を使用して、粉末を酸素気流中で燃焼させ、発生したCO、CO2ガス量から定量した。実施例1平均粒子径0.7μm、比表面積5.9m2/gであり、Na2O含有量が0.08のαアルミナ100質量部に、比表面積130m2/gであり、硫黄含有量が0.01のカーボンブラック50質量部、平均粒子径80nm、比表面積18.0m2/gの炭酸カルシウム7.0質量部、平均粒子径0.5μm、比表面積7.2m2/gの硫酸ナトリウム0.9585質量部を混合した後、グラファイトのセッターに充填した。ついで、窒素雰囲気下において、焼成温度1650°C、焼成時間0.5時間の条件で窒化後、空気雰囲気下において700°Cで12時間、酸化処理を行って窒化アルミニウム粉末を得た。前述の方法にて、得られた粉末の窒化率、Si不純物量測定を実施した。結果を表1に示す。得られた窒化アルミニウム粉末100重量部に対して酸化イットリウムが5重量部となるように添加し、さらに、上記組成に分散剤と溶媒を添加し14時間混合した。その後、バインダーとしてポリビニルブチラール及び可塑剤を添加して18時間混合して窒化アルミニウムスラリーを得た。窒化アルミニウムスラリーを脱泡後粘度2万cpsに調整しドクターブレード法で厚み0.75mmの成形体を作製した。得られた成形体を500°C、4時間、空気雰囲気中で脱脂し、窒素雰囲気中、1740°C、5時間で焼成して窒化アルミニウム焼結体を得た。焼結体の熱伝導率を表1に併せて示す。実施例2αアルミナを平均粒子径25.0μm、比表面積7.0m2/gであり、Na2O含有量が0.02のベーマイトとし、炭酸カルシウムを平均粒子径1.6μm、比表面積4.7m2/gの酸化カルシウムとし、該炭酸カルシウムをアルミナ100質量部に対し4質量部添加した以外には実施例1と同様にして窒化アルミニウム粉末を作製した。得られた粉末の窒化率、Si不純物量測定を実施した。結果を表1に示す。さらに得られた窒化アルミニウム粉末は、実施例1と同様に焼結体を作製、熱伝導率を測定した。結果を表1に示す。実施例3硫酸ナトリウムを平均粒子径0.4μm、比表面積6.9m2/gの硫酸カルシウムとし、該硫酸カルシウムをアルミナ100質量部に対し1.25質量部添加した以外には実施例1と同様にして窒化アルミニウム粉末を作製した。得られた粉末の窒化率、Si不純物量測定を実施した。結果を表1に示す。さらに得られた窒化アルミニウム粉末は、実施例1と同様に焼結体を作製、熱伝導率を測定した。結果を表1に示す。実施例4カーボンブラックを比表面積126m2/gであり、硫黄含有量が0.506のカーボンブラックとし、硫酸ナトリウムを添加しなかった以外には実施例1と同様にして窒化アルミニウム粉末を作製した。得られた粉末の窒化率、Si不純物量測定を実施した。結果を表1に示す。さらに得られた窒化アルミニウム粉末は、実施例1と同様に焼結体を作製、熱伝導率を測定した。結果を表1に示す。実施例5焼成温度を1500°Cとした以外には実施例1と同様にして窒化アルミニウム粉末を作製した。得られた粉末の窒化率、Si不純物量測定を実施した。結果を表1に示す。さらに得られた窒化アルミニウム粉末は、実施例1と同様に焼結体を作製、熱伝導率を測定した。結果を表1に示す。実施例6炭酸カルシウムを平均粒子径0.3μm、比表面積8.1m2/gの酸化イットリウムとし、該酸化イットリウムをアルミナ100質量部に対し4質量部添加した以外には実施例1と同様にして窒化アルミニウム粉末を作製した。得られた粉末の窒化率、Si不純物量測定を実施した。結果を表1に示す。さらに得られた窒化アルミニウム粉末は、実施例1と同様に焼結体を作製、熱伝導率を測定した。結果を表1に示す。実施例7炭酸カルシウムをアルミナ100質量部に対し0.3質量部添加した以外には実施例1と同様にして窒化アルミニウム粉末を作製した。得られた粉末の窒化率、Si不純物量測定を実施した。結果を表1に示す。さらに得られた窒化アルミニウム粉末は、実施例1と同様に焼結体を作製、熱伝導率を測定した。結果を表1に示す。実施例8硫酸ナトリウムをアルミナ100質量部に対し0.3106質量部添加した以外には実施例1と同様にして窒化アルミニウム粉末を作製した。得られた粉末の窒化率、Si不純物量測定を実施した。結果を表1に示す。さらに得られた窒化アルミニウム粉末は、実施例1と同様に焼結体を作製、熱伝導率を測定した。結果を表1に示す。比較例1炭酸カルシウムを添加しなかった以外には実施例1と同様にして窒化アルミニウム粉末を作製した。得られた粉末の窒化率、Si不純物量測定を実施した。結果を表1に示す。さらに得られた窒化アルミニウム粉末は、実施例1と同様に焼結体を作製、熱伝導率を測定した。結果を表1に示す。比較例2硫酸ナトリウムをアルミナ100質量部に対し0.111質量部添加した以外には実施例1と同様にして窒化アルミニウム粉末を作製した。得られた粉末の窒化率、Si不純物量測定を実施した。結果を表1に示す。さらに得られた窒化アルミニウム粉末は、実施例1と同様に焼結体を作製、熱伝導率を測定した。結果を表1に示す。比較例3硫酸ナトリウムを添加しなかった以外には実施例1と同様にして窒化アルミニウム粉末を作製した。得られた粉末の窒化率、Si不純物量測定を実施した。結果を表1に示す。さらに得られた窒化アルミニウム粉末は、実施例1と同様に焼結体を作製、熱伝導率を測定した。結果を表1に示す。比較例4炭酸カルシウムを添加せず、焼成温度を1500°Cとした以外には実施例1と同様にして窒化アルミニウム粉末を作製した。得られた粉末の窒化率、Si不純物量測定を実施した。結果を表1に示す。さらに得られた窒化アルミニウム粉末は、実施例1と同様に焼結体を作製しようとしたが、緻密化せず、焼結体が作製できなかった。実施例9実施例1の組成物において、さらにアルミナ100質量部に対し、平均粒子径1.2μmの水酸化ナトリウムを1質量部添加した以外には、実施例1と同様にして窒化アルミニウム粉末を作製した。得られた粉末の窒化率は100、Si不純物量は6ppmであった。さらに、炭素含有量は、実施例1の方法により作製した窒化アルミニウム粉末が360ppmであったのに対し、この場合は240ppmであった。また、得られた窒化アルミニウム粉末は、実施例1と同様に焼結体を作製、熱伝導率を測定した結果、181W/mKであった。